(57)【要約】      （修正有）【解決手段】メルカプト基を有する有機ケイ素化合物と重合性基を有するイソシアネート化合物のエン−チオール付加反応により、相当するイソシアネート基含有有機ケイ素化合物の提供。【効果】式（１）で表されるイソシアネート基と加水分解性シリル基の連結鎖に硫黄原子が必ず含まれた連結構造を含むシランカップリング剤であり、接着改質剤として使用することにより、既存技術にて使用されるシランカップリング剤と比較して硫黄含有連結構造により疎水性が増加し、有機部分の占める割合が多くなるため、結果、樹脂との相溶性が向上し、水酸基を有するマトリックス樹脂との結合力、相互作用に優れ、初期リワーク性と、高温又は高温多湿下での高接着力とを両立可能とする粘着剤が得られる。2016121075.tif 000049【選択図】なし【特許請求の範囲】
【請求項１】
下記一般式（１）
【化１】
2016121075.tif 000044
（式中、Ｘは炭素数１〜４の一価炭化水素基であり、Ｒは炭素数１〜６の一価炭化水素基であり、Ａは炭素数１〜１０の二価炭化水素基であり、Ｂはエステル基を介してもよい炭素数２〜１０の二価炭化水素基であり、ｎは１〜３の整数を示す。）
で示されることを特徴とするイソシアネート基を含有する有機ケイ素化合物。
【請求項２】
下記一般式（２）
【化２】
2016121075.tif 000045
（式中、Ｘ、Ｒ、Ａ、ｎは上記と同義である。）
で示されることを特徴とする請求項１記載のイソシアネート基を含有する有機ケイ素化合物。
【請求項３】
下記一般式（３）
【化３】
2016121075.tif 000046
（式中、Ｘ、Ｒ、Ａ、ｎは上記と同義であり、Ｒ1は水素原子又はメチル基である。）
で示されることを特徴とする請求項１記載のイソシアネート基を含有する有機ケイ素化合物。
【請求項４】
Ｒ1が水素原子であることを特徴とする請求項３記載のイソシアネート基を含有する有機ケイ素化合物。
【請求項５】
請求項１乃至４のいずれか１項に記載のイソシアネート基を含有する有機ケイ素化合物の製造方法であって、（ｉ）下記一般式（４）で示されるメルカプト基含有有機ケイ素化合物と
【化４】
2016121075.tif 000047
（式中、Ｘ、Ｒ、Ａ、ｎは上記と同義である。）
（ｉｉ）下記一般式（５）で示される不飽和二重結合含有イソシアネート化合物とを
【化５】
2016121075.tif 000048
（式中、Ｚは不飽和二重結合を含むエステル基を介してもよい炭素数２〜１０の一価炭化水素基である。）
ラジカル発生剤の存在下においてエン−チオール付加反応させることを特徴とするイソシアネート基含有有機ケイ素化合物の製造方法。
【請求項６】
請求項１乃至４のいずれか１項に記載のイソシアネート基を含有する有機ケイ素化合物を含む接着剤。
【請求項７】
請求項１乃至４のいずれか１項に記載のイソシアネート基を含有する有機ケイ素化合物を含む粘着剤であって、
（Ａ）アルコール性水酸基含有アクリル系ポリマー  １００質量部
（Ｂ）該イソシアネート基含有有機ケイ素化合物  ０．００１〜１０質量部
（Ｃ）多官能架橋剤  ０．０１〜１０質量部
を含有することを特徴とする粘着剤。
【請求項８】
請求項１乃至４のいずれか１項に記載のイソシアネート基を含有する有機ケイ素化合物を含むコーティング剤。
【請求項９】
請求項８記載のコーティング剤で被覆又は表面処理されてなる物品。
【請求項１０】
コーティング剤により被覆又は表面処理される基材が、ガラスクロス、ガラステープ、ガラスマット、ガラスペーパーから選ばれるガラス繊維製品である請求項９記載の物品。
【請求項１１】
コーティング剤により被覆又は表面処理される基材が、無機フィラーである請求項９記載の物品。
【請求項１２】
コーティング剤により被覆又は表面処理される基材が、セラミック又は金属である請求項９記載の物品。
【請求項１３】
偏光フィルムと、この偏光フィルムの片面又は両面に請求項７記載の粘着剤から形成される粘着剤層とを有することを特徴とする粘着偏光板。
【請求項１４】
一対のガラス基板間に液晶が封入された液晶セルと、この液晶セルの片面又は両面に貼着された請求項１３記載の粘着偏光板とを有する液晶パネルを含むことを特徴とする液晶表示装置。
【発明の詳細な説明】
【技術分野】
【０００１】
本発明は、イソシアネート基含有有機ケイ素化合物及びその製造方法に関する。より詳しくは、イソシアネート基と加水分解性シリル基の連結鎖に硫黄原子が必ず含まれるイソシアネート基含有有機ケイ素化合物であり、本品をシランカップリング剤として使用することにより、既存技術にて使用されるシランカップリング剤と比較して硫黄含有連結構造により疎水性が増加し、有機部分の占める割合が多くなり、結果、樹脂との相溶性が向上し、水酸基を有するマトリックス樹脂との結合力、相互作用に優れるため、マトリックス樹脂を含む粘着剤と基材との接着性を飛躍的に向上させる効果が達成される。また、これまでに開示されているイソシアネートシランの製法よりも簡便、且つ生産性に優れた製法に関する。さらに、本発明は該イソシアネート基含有有機ケイ素化合物を用いた接着剤、粘着剤およびコーティング剤、更には粘着偏光板、液晶表示装置等の物品に関する。
【背景技術】
【０００２】
シランカップリング剤は、分子中に２つ以上の異なる官能基を有し、通常では結合させにくい有機質材料と無機質材料とを連結させる仲介役として作用している。官能基の一方は加水分解性シリル基であり、水の存在によりシラノール基を生成し、このシラノール基が無機材質表面の水酸基と反応することで、無機材質表面と化学結合を形成する。また、他の官能基は、各種合成樹脂のような有機質材料と化学結合を形成するビニル基、エポキシ基、アミノ基、（メタ）アクリル基、メルカプト基、イソシアネート基等の有機反応基である。このような特性を用いて、有機・無機樹脂の改質剤、接着助剤、各種添加剤等として幅広く用いられている。
【０００３】
シランカップリング剤の中でもイソシアネート基を有するものは、水酸基１級及び２級のアミノ基、カルボン酸基等活性水素構造基との反応性に優れるため、接着向上剤としての用途にのみならず、有機ポリマーへ加水分解性シリル基を導入するといった樹脂改質剤として有用である。
【０００４】
イソシアネート基を有する有機ケイ素化合物を効率的に且つ工業的に製造する方法はいくつか提案されており、一般的にはアミンとホスゲンの反応、もしくはカルバメートの熱分解による製法が挙げられる。前者では特公平５−８７１３号公報、特公平５−８７１４号公報、特許第３８０６４５９号公報（特許文献１〜３）等で技術が開示されているが、ホスゲンの毒性の観点から取り扱いが困難であり、発生する塩酸塩の捕捉、除去等で生産性に課題がいまだ残されている。
【０００５】
後者では特開平１０−１４８６号公報、特許第２６８６４２０号公報、特許第２９６３３０９号公報、特許第４７７８８４４号公報（特許文献４〜７）等で技術が開示されており、ホスゲン法に比べ毒性も少なく、副生物も少ないことから小中規模のイソシアネート製造として主流となっているが、高温で発生するアルコールを効率よく除去する製造装置を導入する必要があり、工業的な点から課題が残っていた。
【０００６】
尚、シランカップリング剤の一般的な合成法としてヒドロシランとオレフィン化合物のヒドロシリル化反応による手法が公知である。該方法をイソシアネートシランに適用させることを考えた場合、ヒドロシランと重合性基含有イソシアネートによるヒドロシリル化が挙げられるが、重合性基含有イソシアネートの工業品として代表的なアリルイソシアネートは高い毒性を有する他、窒素含有化合物であり、ヒドロシリル化反応触媒である白金錯体の触媒毒となることから該反応は現実的では無いと言える。
【０００７】
また、工業的に入手容易なジイソシアネート化合物１モルとアミノシランやメルカプトシランといった活性水素含有構造基を有する有機ケイ素化合物１モルを反応させることでも未反応イソシアネート基が残存した有機ケイ素化合物が得られるが、この場合イソシアネートと活性水素含有構造基の反応性に選択性が無いことから原料のジイソシアネートが残存するケースもある他、反応により生成する尿素結合、チオウレタン結合のＮＨ構造と残存イソシアネートが反応するといった副反応が生じることから、狙う目的物を単一に得ることが難しく、得られる反応物も安定性確保に課題が残る。
【０００８】
ところで、粘着剤の接着性改質剤としての用途もシランカップリング剤の代表的なものであり、例えば、液晶セルと光学フィルムを貼り付ける際の粘着剤は、液晶表示装置（ＬＣＤ）のサイズの大型化、ワイド化に伴い、求められている接着性能が高度なものとなっている。ＬＣＤの場合、２０インチ以上の大型化が困難であるといった当初の予想とは異なり、急速な大型化が進んでいる。主要メーカーは、これまで２０インチ以下の小型パネルの生産を主力としてきたが、近年の流れを受けて最新技術を積極的に導入し、製品範囲を２０インチ以上の大型サイズへと展開している。
【０００９】
このように、諸般の光学フィルムにおいて、液晶表示板の製造時に使用されるガラスは大型化される趨勢である。ところが、初期貼り付け時に不良製品が発生して、液晶セルから光学用フィルムを除去し、液晶セルを洗浄した後に再使用する場合、従来の高粘着力を有する粘着剤を使用していたならば、光学フィルムの再剥離の際に強い接着力によって光学フィルムを除去することが困難であるだけでなく、高価な液晶セルを破壊する可能性が大きいため、結果的に生産コストを大幅に上げてしまうこととなっている。
【００１０】
従って、ＬＣＤの大型化に伴い、接着性、リワーク性等の諸粘着性能を両立する高機能性の粘着剤を開発しようとする試みが継続している。例えば、特許第３０２２９９３号公報、特許第５５９５０３４号公報（特許文献８，９）には、高温多湿の環境下における耐久性に優れた偏光板を提供する目的で、エポキシシラン、イソシアネートシランを含有するアクリル系粘着剤組成物が提案されている。
【００１１】
また、特開２０１１−２１９７６５号公報、特許第４８４０８８８号公報、国際公開第２０１０／２６９９５号（特許文献１０〜１４）には、初期接着力は低く、リワーク性に優れ、貼り付け後は高温多湿下で接着力が増強され、長期的に耐久性に優れる粘着剤として、ポリエーテル末端にアルコキシシリル基を持った有機ケイ素化合物を含むアクリル系粘着剤が提案されている。
【００１２】
このようなシラン化合物を含有することによって、基板と偏光板は、実際使用される環境で要求される程度の適切な接着強度を保持することができ、接着強度は加熱等によって過度に高くならず、液晶素子に損傷を与えることなく、容易に偏光板を剥離することができるとされている。
【００１３】
さらに近年の技術動向としては、タッチセンサーＬＣＤの普及に伴い、粘着剤層とインジウムスズオキサイド（ＩＴＯ）に代表される透明電極層が直接接触するような設計が主流となってきている。このような製品設計においては粘着剤として主流であったカルボン酸基含有型アクリルポリマーベースだとＩＴＯの腐食が懸念されるため、代替にＯＨ基含有型のアクリルポリマーをベースとした粘着剤組成に技術変遷している。
【００１４】
しかしながら、このような酸フリーのベースポリマー組成の粘着剤においては、従来の粘着剤で有効であったシランカップリング剤では効果が限定的であり、同水準以上の性能を発現するに寄与するシランカップリング剤は見つかっていなかった。
【００１５】
以上のことから、イソシアネート基含有の有機ケイ素化合物は、簡便且つ汎用性に富む製法が望まれており、またシランカップリング剤としての用途においては、初期のリワーク性及び高温多湿下における高い接着強度を保持するバランスの取れた酸フリーベースポリマー型粘着剤の開発が望まれていた。
【先行技術文献】
【特許文献】
【００１６】
【特許文献１】特公平５−８７１３号公報
【特許文献２】特公平５−８７１４号公報
【特許文献３】特許第３８０６４５９号公報
【特許文献４】特開平１０−１４８６号公報
【特許文献５】特許第２６８６４２０号公報
【特許文献６】特許第２９６３３０９号公報
【特許文献７】特許第４７７８８４４号公報
【特許文献８】特許第３０２２９９３号公報
【特許文献９】特許第５５９５０３４号公報
【特許文献１０】特開２０１１−２１９７６５号公報
【特許文献１１】特許第４８４０８８８号公報
【特許文献１２】国際公開第２０１０／２６９９５号
【発明の概要】
【発明が解決しようとする課題】
【００１７】
本発明は、上記事情に鑑みなされたものであり、簡便且つ汎用性に富むイソシアネート基含有有機化合物の製法ならびにそれにより得られるイソシアネート基含有有機ケイ素化合物、該化合物を用いた接着剤、粘着剤およびコーティング剤を提供することを目的とする。また、ガラス繊維製品、粘着偏光板、液晶表示装置等の各種物品を提供することを他の目的とする。
該有機ケイ素化合物をシランカップリング剤として含む粘着剤組成物は、ＩＴＯ等の易腐食性被接着体を腐食させることなく貼り付ける際に初期接着力が低くてリワーク性に優れ、貼り付けた後に高温又は高温多湿処理を経た後は被接着体との接着力が増加し、長期的耐久性に優れた粘着剤層を提供可能となる。
【課題を解決するための手段】
【００１８】
本発明者は、上記目的を達成するため鋭意検討を重ねた結果、メルカプト基を有する有機ケイ素化合物と重合性基を有するイソシアネート化合物のエン−チオール付加反応により、相当するイソシアネート基含有有機ケイ素化合物が得られることを知見した。得られる反応物は、イソシアネート基と加水分解性シリル基の連結鎖に硫黄原子が必ず含まれた特定の連結構造を含むシランカップリング剤であり、接着改質剤として使用することにより、既存技術にて使用されるシランカップリング剤と比較して硫黄含有連結構造により疎水性が増加し、有機部分の占める割合が多くなり、結果、樹脂との相溶性が向上し、水酸基を有するマトリックス樹脂との結合力、相互作用に優れ、初期リワーク性と、高温又は高温多湿下での高接着力とを両立可能となる粘着剤が得られることを見出し、本発明をなすに至った。
【００１９】
従って、本発明は、下記有機ケイ素化合物とその製造方法、接着剤、粘着剤、コーティング剤、及び各種物品を提供する。
〔１〕
下記一般式（１）
【化１】
2016121075.tif 000002
（式中、Ｘは炭素数１〜４の一価炭化水素基であり、Ｒは炭素数１〜６の一価炭化水素基であり、Ａは炭素数１〜１０の二価炭化水素基であり、Ｂはエステル基を介してもよい炭素数２〜１０の二価炭化水素基であり、ｎは１〜３の整数を示す。）
で示されることを特徴とするイソシアネート基を含有する有機ケイ素化合物。
〔２〕
下記一般式（２）
【化２】
2016121075.tif 000003
（式中、Ｘ、Ｒ、Ａ、ｎは上記と同義である。）
で示されることを特徴とする〔１〕記載のイソシアネート基を含有する有機ケイ素化合物。
〔３〕
下記一般式（３）
【化３】
2016121075.tif 000004
（式中、Ｘ、Ｒ、Ａ、ｎは上記と同義であり、Ｒ1は水素原子又はメチル基である。）
で示されることを特徴とする〔１〕記載のイソシアネート基を含有する有機ケイ素化合物。
〔４〕
Ｒ1が水素原子であることを特徴とする〔３〕記載のイソシアネート基を含有する有機ケイ素化合物。
〔５〕
〔１〕〜〔４〕のいずれかに記載のイソシアネート基を含有する有機ケイ素化合物の製造方法であって、（ｉ）下記一般式（４）で示されるメルカプト基含有有機ケイ素化合物と
【化４】
2016121075.tif 000005
（式中、Ｘ、Ｒ、Ａ、ｎは上記と同義である。）
（ｉｉ）下記一般式（５）で示される不飽和二重結合含有イソシアネート化合物とを
【化５】
2016121075.tif 000006
（式中、Ｚは不飽和二重結合を含むエステル基を介してもよい炭素数２〜１０の一価炭化水素基である。）
ラジカル発生剤の存在下においてエン−チオール付加反応させることを特徴とするイソシアネート基含有有機ケイ素化合物の製造方法。
〔６〕
〔１〕〜〔４〕のいずれかに記載のイソシアネート基を含有する有機ケイ素化合物を含む接着剤。
〔７〕
〔１〕〜〔４〕のいずれかに記載のイソシアネート基を含有する有機ケイ素化合物を含む粘着剤であって、
（Ａ）アルコール性水酸基含有アクリル系ポリマー  １００質量部
（Ｂ）該イソシアネート基含有有機ケイ素化合物  ０．００１〜１０質量部
（Ｃ）多官能架橋剤  ０．０１〜１０質量部
を含有することを特徴とする粘着剤。
〔８〕
〔１〕〜〔４〕のいずれかに記載のイソシアネート基を含有する有機ケイ素化合物を含むコーティング剤。
〔９〕
〔８〕記載のコーティング剤で被覆又は表面処理されてなる物品。
〔１０〕
コーティング剤により被覆又は表面処理される基材が、ガラスクロス、ガラステープ、ガラスマット、ガラスペーパーから選ばれるガラス繊維製品である〔９〕記載の物品。
〔１１〕
コーティング剤により被覆又は表面処理される基材が、無機フィラーである〔９〕記載の物品。
〔１２〕
コーティング剤により被覆又は表面処理される基材が、セラミック又は金属である〔９〕記載の物品。
〔１３〕
偏光フィルムと、この偏光フィルムの片面又は両面に〔７〕記載の粘着剤から形成される粘着剤層とを有することを特徴とする粘着偏光板。
〔１４〕
一対のガラス基板間に液晶が封入された液晶セルと、この液晶セルの片面又は両面に貼着された〔１３〕記載の粘着偏光板とを有する液晶パネルを含むことを特徴とする液晶表示装置。
【発明の効果】
【００２０】
本発明は、入手容易な既存の工業原料を使用しながら、簡便にイソシアネート基含有の有機ケイ素化合物を得ることができる。得られた有機ケイ素化合物はイソシアネート基と加水分解性シリル基の連結鎖に硫黄原子が必ず含まれた特定の連結構造を含み、粘着剤用途においてシランカップリング剤を接着改質剤の必須成分として配合することにより、初期リワーク性と、高温又は高温多湿下での高接着力とを両立可能である。
【図面の簡単な説明】
【００２１】
【図１】実施例１の反応生成物のＩＲスペクトルを示す図である。
【図２】実施例１の反応生成物の1Ｈ−ＮＭＲスペクトルを示す図である。
【図３】実施例７の反応生成物のＩＲスペクトルを示す図である。
【図４】実施例７の反応生成物の1Ｈ−ＮＭＲスペクトルを示す図である。
【発明を実施するための形態】
【００２２】
以下、本発明について具体的に説明する。なお、本発明において「シランカップリング剤」は「有機ケイ素化合物」に含まれる。
【００２３】
［有機ケイ素化合物（シランカップリング剤）］
本発明のイソシアネート基を含有する有機ケイ素化合物は、下記一般式（１）
【化６】
2016121075.tif 000007
（式中、Ｘは炭素数１〜４の一価炭化水素基であり、Ｒは炭素数１〜６の一価炭化水素基であり、Ａは炭素数１〜１０の二価炭化水素基であり、Ｂはエステル基を介してもよい炭素数２〜１０の二価炭化水素基であり、ｎは１〜３の整数を示す。）
で示される。より好ましくは下記一般式（２）
【化７】
2016121075.tif 000008
（式中、Ｘ、Ｒ、Ａ、ｎは上記と同義である。）
又は下記一般式（３）
【化８】
2016121075.tif 000009
（式中、Ｘ、Ｒ、Ａ、ｎは上記と同義であり、Ｒ1は水素原子又はメチル基である。）
で示される。
尚、上記式（３）の場合、Ｒ1が水素原子であることが後述する製造時の生産効率の観点から好ましい。
【００２４】
上記のＸにおける炭素数１〜４の一価炭化水素基の具体例としては、メチル基、エチル基、プロピル基、ブチル基等のアルキル基が挙げられ、好ましくはメチル基、エチル基である。これは後述する反応原料となるメルカプト基含有シランカップリング剤の入手が容易なためである。
【００２５】
上記のＲにおける炭素数１〜６の一価炭化水素基の具体例としては、メチル基、エチル基、プロピル基、ブチル基、ペンチル基、ヘキシル基などのアルキル基やフェニル基が挙げられ、アルキル基に関しては鎖状、分岐状、環状の何れでもよい。好ましくはメチル基であり、これは後述する反応原料となるメルカプト基含有シランカップリング剤の入手が容易なためである。
【００２６】
上記のＡにおける炭素数１〜１０の二価炭化水素基の具体例としては、メチレン基、エチレン基、プロピレン基、ブチレン基、ペンチレン基、ヘキシレン基、ヘプチレン基、オクチレン基、ノナレン基、デシレン基等のアルキレン基が挙げられ、鎖状、分岐状、環状の何れでもよい。好ましくはプロピレン基、ヘキシレン基、オクチレン基であり、更に好ましくはプロピレン基であり、これは後述する反応原料となるメルカプト基含有シランカップリング剤の入手が容易なためである。
【００２７】
上記のＢにおけるエステル基を介してもよい炭素数２〜１０の二価炭化水素基のうち、エステル基を介さない炭素数２〜１０の二価炭化水素基の具体例としては、エチレン基、プロピレン基、ブチレン基、ペンチレン基、ヘキシレン基、ヘプチレン基、オクチレン基、ノナレン基、デシレン基等のアルキレン基が挙げられ、鎖状、分岐状、環状の何れでもよい。エステル基を介する炭素数２〜１０の二価炭化水素基の具体例としては、３−オン−４−オキサ−ヘキサン−１，６−ジイル基、２−メチル−３−オン−４−オキサ−ヘキサン−１，６−ジイル基、３−オン−４−オキサ−オクタン−１，８−ジイル基、２−メチル−３−オン−４−オキサ−オクタン−１，８−ジイル基、３−オン−４−オキサ−デカン−１，１０−ジイル基、２−メチル−３−オン−４−オキサ−デカン−１，１０−ジイル基などが挙げられる。好ましくはメチレン基、プロピレン基、ヘキシレン基、オクチレン基、３−オン−４−オキサ−ヘキサン−１，６−ジイル基、２−メチル−３−オン−４−オキサ−ヘキサン−１，６−ジイル基であり、更に好ましくはプロピレン基、３−オン−４−オキサ−ヘキサン−１，６−ジイル基、２−メチル−３−オン−４−オキサ−ヘキサン−１，６−ジイル基であり、これは後述する反応原料となる不飽和炭化水素二重結合構造基含有のイソシアネート化合物の入手が容易なためである。
【００２８】
上記より具体的な構造のイソシアネート基含有有機ケイ素化合物としては、下記化合物群で示すことができるが、ここに示すものに限らない。
【化９】
2016121075.tif 000010
【化１０】
2016121075.tif 000011
【化１１】
2016121075.tif 000012
【化１２】
2016121075.tif 000013
【化１３】
2016121075.tif 000014
【化１４】
2016121075.tif 000015
【化１５】
2016121075.tif 000016
【化１６】
2016121075.tif 000017
【化１７】
2016121075.tif 000018
【化１８】
2016121075.tif 000019
【化１９】
2016121075.tif 000020
【化２０】
2016121075.tif 000021
【化２１】
2016121075.tif 000022
【化２２】
2016121075.tif 000023
【化２３】
2016121075.tif 000024
【化２４】
2016121075.tif 000025
【化２５】
2016121075.tif 000026
【化２６】
2016121075.tif 000027
【化２７】
2016121075.tif 000028
【化２８】
2016121075.tif 000029
【化２９】
2016121075.tif 000030
【化３０】
2016121075.tif 000031
【化３１】
2016121075.tif 000032
【化３２】
2016121075.tif 000033
（式中、Ｍｅはメチル基、Ｅｔはエチル基である。）
【００２９】
本発明のイソシアネート基含有有機ケイ素化合物は、
（ｉ）下記一般式（４）で示されるメルカプト基含有有機ケイ素化合物と
【化３３】
2016121075.tif 000034
（式中、Ｘ、Ｒ、Ａ、ｎは上記と同義である。）
（ｉｉ）下記一般式（５）で示される不飽和二重結合含有イソシアネート化合物とを
【化３４】
2016121075.tif 000035
（式中、Ｚは不飽和二重結合を含むエステル基を介してもよい炭素数２〜１０の一価炭化水素基である。）
ラジカル発生剤の存在下においてエン−チオール付加反応させることにより合成される。
【００３０】
更に詳述すると、下記のような反応式によってメルカプト基と炭素−炭素二重結合が付加反応しチオエーテル結合が形成されることで、加水分解性シリル基とイソシアネート構造を含むシランカップリング剤が得られる。
【００３１】
【化３５】
2016121075.tif 000036
【００３２】
本反応に使用するメルカプト基含有有機ケイ素化合物におけるＲ、Ａ、Ｘ、ｎは前述したとおりであり、その中でも入手の容易なものとしては、メルカプトプロピルトリメトキシシラン、メルカプトプロピルメチルジメトキシシラン、メルカプトプロピルジメチルメトキシシラン、メルカプトプロピルトリエトキシシラン、メルカプトプロピルメチルジエトキシシラン、メルカプトプロピルジメチルエトキシシラン、メルカプトメチルトリメトキシシラン、メルカプトメチルメチルジメトキシシラン、メルカプトメチルジメチルメトキシシラン、メルカプトメチルトリエトキシシラン、メルカプトメチルメチルジエトキシシラン、メルカプトメチルジメチルエトキシシラン、メルカプトオクチルトリメトキシシラン、メルカプトオクチルメチルジメトキシシラン、メルカプトオクチルジメチルメトキシシラン、メルカプトオクチルトリエトキシシラン、メルカプトオクチルメチルジエトキシシラン、メルカプトオクチルジメチルエトキシシランなどが挙げられ、その中でもより工業的に入手が容易なメルカプトプロピルトリメトキシシラン、メルカプトプロピルトリエトキシシランが好ましい。
【００３３】
本反応に使用する不飽和炭化水素二重結合構造基含有のイソシアネート化合物は、特に入手の容易なものとしてはアリルイソシアネート、２−イソシアナトエチルアクリラート、２−イソシアナトエチルメタクリラートなどが挙げられ、その中でも毒性の観点から低毒性で取り扱いのしやすい２−イソシアナトエチルアクリラート、２−イソシアナトエチルメタクリラートが挙げられ、さらに好ましくはエン−チオール反応性に富んだ２−イソシアナトエチルアクリラートがもっとも好ましい。
【００３４】
上記メルカプト基含有有機ケイ素化合物と不飽和炭化水素二重結合構造基含有のイソシアネート化合物との反応割合は、不飽和炭化水素二重結合構造基含有のイソシアネート化合物１モルに対し、メルカプト基含有有機ケイ素化合物が０．９〜１．１モル、特に０．９５〜１．０５モルとなるように反応させることが好ましい。
【００３５】
本反応に使用するラジカル発生剤としては熱ラジカル発生剤、光ラジカル発生剤が挙げられ、好ましくはアゾ化合物や過酸化物などの熱ラジカル発生剤である。
【００３６】
熱ラジカル発生剤としては、ジアルキルパーオキサイド類（ジ−ｔ−ブチルパーオキサイド、ジクミルパーオキサイドなど）、ジアシルパーオキサイド類［ジアルカノイルパーオキサイド（ラウロイルパーオキサイドなど）、ジアロイルパーオキサイド（ベンゾイルパーオキサイド、ベンゾイルトルイルパーオキサイド、トルイルパーオキサイドなど）など］、過酸エステル類［過酢酸ｔ−ブチル、ｔ−ブチルパーオキシオクトエート、ｔ−ブチルパーオキシベンゾエートなどの過カルボン酸アルキルエステルなど］、ケトンパーオキサイド類、パーオキシカーボネート類、パーオキシケタール類などの有機過酸化物；アゾニトリル化合物［２，２’−アゾビス（２，４−ジメチルバレロニトリル）、２，２’−アゾビス（イソブチロニトリル）、２，２’−アゾビス（２−メチルブチロニトリル）、２，２’−アゾビス（４−メトキシ−２，４−ジメチルバレロニトリル）など］、アゾアミド化合物｛２，２’−アゾビス｛２−メチル−Ｎ−［１，１−ビス（ヒドロキシメチル）−２−ヒドロキシエチル］プロピオンアミド｝など｝、アゾアミジン化合物｛２，２’−アゾビス（２−アミジノプロパン）二塩酸塩、２，２’−アゾビス［２−（２−イミダゾリン−２−イル）プロパン］二塩酸塩など｝、アゾアルカン化合物［２，２’−アゾビス（２，４，４−トリメチルペンタン）、４，４’−アゾビス（４−シアノペンタン酸）など］、オキシム骨格を有するアゾ化合物［２，２’−アゾビス（２−メチルプロピオンアミドオキシム）など］などのアゾ化合物などが挙げられる。熱ラジカル発生剤は、単独で又は２種以上組み合わせて使用してもよい。
【００３７】
光ラジカル発生剤としては例えば、ベンゾイン類（ベンゾイン、ベンゾインメチルエーテル、ベンゾインエチルエーテル、ベンゾインイソプロピルエーテル、ベンゾインイソブチルエーテルなどのベンゾインアルキルエーテル類など）；アセトフェノン類（アセトフェノン、ｐ−ジメチルアセトフェノン、２−ヒドロキシ−２−メチル−１−フェニルプロパン−１−オン、２，２−ジエトキシアセトフェノン、２，２−ジメトキシ−２−フェニルアセトフェノン、２，２−ジエトキシ−２−フェニルアセトフェノン、２−フェニル−２−ヒドロキシ−アセトフェノン、１，１−ジクロロアセトフェノン、１−ヒドロキシシクロヘキシルフェニルケトンなど）；プロピオフェノン類（ｐ−ジメチルアミノプロピオフェノン、２−ヒドロキシ−２−メチル−プロピオフェノン、２，２−ジメトキシ−１，２−ジフェニルエタン−１−オンなど）；ブチリルフェノン類［１−［４−（２−ヒドロキシエトキシ）フェニル］−２−ヒドロキシ−２−メチル−１−プロパン−１−オン、２−ヒドロキシ−２−メチル−１−フェニル−プロパン−１−オン、１−（４−イソプロピルフェニル）−２−ヒドロキシ−２−メチル−プロパン−１−オンなど］；アミノアセトフェノン類［２−メチル−２−モルホリノ（４−チオメチルフェニル）プロパン−１−オン、２−メチル−１−［４−（メチルチオ）フェニル］−２−モルホリノプロパン−１−オン、２−ベンジル−２−ジメチルアミノ−１−（４−モルホリノフェニル）−ブタン−１−オン、２−ジメチルアミノ−２−メチル−１−フェニルプロパン−１−オン、２−ジエチルアミノ−２−メチル−１−フェニルプロパン−１−オン、２−メチル−２−モルホリノ−１−フェニルプロパン−１−オン、２−ジメチルアミノ−２−メチル−１−（４−メチルフェニル）プロパン−１−オン、１−（４−ブチルフェニル）−２−ジメチルアミノ−２−メチルプロパン−１−オン、２−ジメチルアミノ−１−（４−メトキシフェニル）−２−メチルプロパン−１−オン、２−ジメチルアミノ−２−メチル−１−（４−メチルチオフェニル）プロパン−１−オン、２−ベンジル−２−ジメチルアミノ−１−（４−ジメチルアミノフェニル）−ブタン−１−オンなど］；ベンゾフェノン類（ベンゾフェノン、ベンジル、Ｎ，Ｎ’−ビス（ジメチルアミノ）ベンゾフェノン（ミヒラーズケトン）、３，３−ジメチル−４−メトキシベンゾフェノンなどのＮ，Ｎ’−ジアルキルアミノベンゾフェノンなど）；ケタール類（アセトフェノンジメチルケタール、ベンジルジメチルケタールなど）；チオキサンテン類（チオキサンテン、２−クロロチオキサンテン、２，４−ジエチルチオキサンテンなど）；アントラキノン類（２−エチルアントラキノン、１−クロロアントラキノン、１，２−ベンズアントラキノン、２，３−ジフェニルアントラキノンなど）；（チオ）キサントン類（チオキサントン、２，４−ジメチルチオキサントン、２，４−ジエチルチオキサントン、２−クロロチオキサントン、２，４−ジイソプロピルチオキサントンなど）；アクリジン類（１，３−ビス−（９−アクリジニル）プロパン、１，７−ビス−（９−アクリジニル）ヘプタン、１，５−ビス−（９−アクリジニル）ペンタンなど）；トリアジン類（２，４，６−トリス（トリクロロメチル）−ｓ−トリアジン、２−（４−メトキシフェニル）−４，６−ビス（トリクロロメチル）−ｓ−トリアジン、２，４−ビス−トリクロロメチル−６−（３−ブロモ−４−メトキシ）スチリルフェニル−ｓ−トリアジンなど）；スルフィド類（ベンジルジフェニルサルファイドなど）；アシルフォスフィンオキサイド類（２，４，６−トリメチルベンゾイルジフェニルホスフィンオキシドなど）；チタノセン類；オキシムエステル類などが例示できる。これらの光ラジカル発生剤は、単独で又は２種以上組み合わせて使用できる。
【００３８】
ラジカル発生剤の使用量は、メルカプト基含有有機ケイ素化合物と不飽和炭化水素二重結合構造基含有のイソシアネート化合物の総量１００質量部に対して、０．０１〜１５質量部、好ましくは０．１〜１０質量部の範囲から選択できる。
【００３９】
反応温度は２５〜１２０℃が好ましく、より好ましくは６０〜１００℃である。２５℃より低温だと反応速度が低くなる場合があり、１２０℃よりも高いとオレフィン化合物同士の重合等の副反応が生じる可能性がある。なお、反応時間は特に制限されないが、通常１０分〜２４時間である。
【００４０】
本反応はメルカプト基含有有機ケイ素化合物とラジカル発生剤の存在下に不飽和炭化水素二重結合構造基含有のイソシアネート化合物を滴下して反応させることを特徴とする。仕込みと滴下の原料を逆にしてしまうと不飽和炭化水素二重結合構造基含有のイソシアネート化合物の単独重合が生じるのみであり、目的の化合物が得られない。
【００４１】
反応させる際に溶媒を使用してもよく、メルカプト基、イソシアネート基ならびに不飽和炭素−炭素二重結合と反応しない溶媒であればいずれを使用してもよい。具体的には炭化水素系溶媒、芳香族系溶媒、ケトン系溶媒、エステル系溶媒、エーテル系溶媒等が挙げられ、より具体的には炭化水素系溶媒としてペンタン、ヘキサン、ヘプタン、オクタン、デカン、シクロヘキサン等、芳香族系溶媒としてベンゼン、トルエン、キシレン等、ケトン系溶媒としてアセトン、メチルエチルケトン、メチルイソブチルケトン、シクロヘキサノン等、エステル系溶媒として酢酸エチル、酢酸ブチル、ラクトン等、エーテル系溶媒としてジエチルエーテル、ジブチルエーテル、シクロペンチルメチルエーテル、テトラヒドロフラン、１，４−ジオキサン等が挙げられる。この中でも工業的に入手が容易なトルエン、キシレンなどが好ましい。
【００４２】
本発明のイソシアネート基含有有機ケイ素化合物をコーティング剤、プライマーとして使用する場合には、必要に応じて溶剤を含有してもよい。この場合、イソシアネート基含有有機ケイ素化合物の含有量は全体の０．１〜９０質量％、特に１〜５０質量％であることが好ましく、残部は上記任意成分としての溶剤である。溶剤としては上述した反応溶媒と同じもので構わない。
【００４３】
被覆及び処理する基材としては、一般に加水分解性シリル基と反応し結合を形成する無機材質及びイソシアネート基と反応して結合する有機樹脂であれば適用可能であり、基材の形状については特に指定されない。その中でも代表的な無機材質としては、シリカ等の無機フィラーやガラス繊維をはじめとしたガラスクロス、ガラステープ、ガラスマット、ガラスペーパー等のガラス繊維製品、セラミック、金属基材等が挙げられる。また、代表的な有機樹脂としてはポリエーテル、ポリビニルアルコール、水酸基含有アクリル樹脂、エポキシ樹脂、フェノール樹脂、ポリイミド樹脂、不飽和ポリエステル樹脂等が挙げられるが、ここに例示されたものに限らない。
【００４４】
次に、本発明のイソシアネート基含有有機ケイ素化合物を含む粘着剤について説明すると、該粘着剤は、
（Ａ）アルコール性水酸基含有アクリル系ポリマー〔（メタ）アクリル系共重合体〕  １００質量部
（Ｂ）上記イソシアネート基含有有機ケイ素化合物  ０．００１〜１０質量部
（Ｃ）多官能架橋剤  ０．０１〜１０質量部
を含有するものが好ましい。
【００４５】
このように本発明のイソシアネート基含有有機ケイ素化合物を含む粘着剤の組成としては、（Ａ）アルコール性水酸基含有アクリル系ポリマー１００質量部に対し、（Ｂ）イソシアネート基含有有機ケイ素化合物を０．００１〜１０質量部配合することが好ましく、より好ましくは０．０１〜１質量部である。０．００１質量部未満である場合には所望とする接着性改質効果が発現せず、１０質量部を超える場合には効果が飽和し、対費用効果が低下する他、元来のシランカップリング剤が持つ密着性向上効果の影響が大きくなり、初期の密着性が高くなりすぎてしまうおそれがあり好ましくない。
【００４６】
ここで、アルコール性水酸基含有アクリル系ポリマーとしては、アルコール性水酸基含有（メタ）アクリルモノマーと（メタ）アクリル酸アルキルエステルモノマーとの共重合体が挙げられ、公知の共重合手順を用いて製造できる。アルコール性水酸基含有（メタ）アクリルモノマーとしては一般工業品として入手可能なものでよく、一例としてはヒドロキシエチル（メタ）アクリレート、ヒドロキシブチル（メタ）アクリレートが挙げられる。（メタ）アクリル酸アルキルエステルも同様に一般工業品として入手可能なものでよく、一例としてはアルキル基がメチル基、エチル基、プロピル基、ブチル基のものが挙げられる。上記共重合体中の全モノマー単位に対するアルコール性水酸基含有（メタ）アクリルモノマー単位の含有割合は０．１〜５０モル％の範囲であればよく、好ましくは１〜２０モル％である。０．１モル％未満であると、所望の粘着性が得られない場合があり、５０モル％を超えると粘着剤の粘度の上昇や凝集により粘着剤シート等への成形が困難となる場合がある。
【００４７】
本発明にかかる粘着剤における（Ｃ）成分は、多官能架橋剤である。（Ｃ）成分の多官能架橋剤は、カルボキシル基や、水酸基等と反応することで粘着剤の凝集力を高める役割をする。架橋剤の含量は、（Ａ）成分１００質量部に対して０．０１〜１０質量部で使用され、好ましくは０．０５〜５質量部である。０．０１質量部未満であると所望の凝集力向上効果が得られず、１０質量部を超えると凝集を引き起こし、粘着剤シート等への成形が困難となる場合がある。
【００４８】
多官能架橋剤は、イソシアネート系、エポキシ系、アジリジン系、金属キレート系架橋剤等を使用でき、その中でもイソシアネート系架橋剤が使用上容易である。イソシアネート系架橋剤としては、トリレンジイソシアネート、キシレンジイソシアネート、ジフェニルメタンジイソシアネート、ヘキサメチレンジイソシアネート、イソフォルムジイソシアネート、テトラメチルキシレンジイソシアネート、ナフタレンジイソシアネート、これらとトリメチロールプロパン等のポリオールとの反応物（トリメチロールプロパントリレンジイソシアネート付加物等）等が挙げられる。
【００４９】
エポキシ系架橋剤としては、エチレングリコールジグリシジルエーテル、トリメチロールプロパントリグリシジルエーテル、Ｎ，Ｎ，Ｎ’，Ｎ’−テトラグリシジルエチレンジアミン、グリセリンジグリシジルエーテル、グリセリントリグリシジルエーテル、ポリグリセリンポリグリシジルエーテル、ソルビトール系ポリグリシジルエーテル等が挙げられる。
【００５０】
アジリジン系架橋剤としては、Ｎ，Ｎ’−トルエン−２，４−ビス（１−アジリジンカルボキサイド）、Ｎ，Ｎ’−ジフェニルメタン−４，４’−ビス（１−アジリジンカルボキサイド）、トリエチレンメラミン、ビスイソプロタロイル−１−（２−メチルアジリジン）、トリ−１−アジリジニルホスフィンオキサイド等が挙げられる。
【００５１】
金属キレート系架橋剤としては、アルミニウム、鉄、亜鉛、スズ、チタン、アンチモン、マグネシウム、バナジウム等の多価金属がアセチルアセトン又はアセト酢酸エチルに配位した化合物等が挙げられる。
【００５２】
粘着剤の製造方法は特に限定されず、前記した（Ａ）〜（Ｃ）成分を通常の方法で混合して得られる。混合条件は、１０〜１５０℃で１０分〜１０時間とすることが好ましい。この場合、上記イソシアネート基含有有機ケイ素化合物は、（メタ）アクリル系共重合体の重合の後、配合工程で添加して使用することができ、（メタ）アクリル系共重合体の製造工程中に添加しても同一な効果を示す。また、多官能架橋剤は、粘着剤組成物を硬化させて得られる粘着剤層形成のために実施する配合過程において、架橋剤の官能基架橋反応が殆ど生じない場合に均一なコーティングが可能となる。コーティングした後に乾燥及び熟成過程を経ると架橋構造が形成されて、弾性があり、凝集力の強い粘着剤層が得られる。
【００５３】
このようにして得られた粘着剤は、ガラス板、プラスチックフィルム、紙等の被接着体に塗布し、２５〜１５０℃、２０〜９０％ＲＨで５分〜５時間、特に４０〜８０℃、２５〜６０％ＲＨで１０分〜３時間硬化させることで粘着剤層を形成することができる。
【００５４】
前記粘着剤を偏光フィルム等の片面又は両面に塗布・硬化させた粘着剤層を含む粘着偏光板は、偏光フィルム又は偏光素子とこの偏光フィルム又は偏光素子の片面又は両面に上記粘着剤から形成される粘着剤層とを有するものである。偏光板を構成する偏光フィルム又は偏光素子については特に限定されない。偏光フィルムの例を挙げると、ポリビニルアルコール系樹脂からなるフィルムにヨウ素又は異色性染料等の偏光成分を含有させて延伸することによって得られるフィルム等があり、これらの偏光フィルムの厚さも限定されず、通常の厚さに成形することができる。
【００５５】
ポリビニルアルコール系樹脂としては、ポリビニルアルコール、ポリビニルフォルマール、ポリビニルアセタール及びエチレン・酢酸ビニル共重合体の鹸化物等が使用される。
【００５６】
また、粘着剤層を有する偏光フィルムの両面に、トリアセチルセルロース等のセルロース系フィルム、ポリカーボネートフィルム、ポリエチレンテレフタレートフィルム等のポリエステル系フィルム、ポリエーテルスルホン系フィルム、ポリエチレン、ポリプロピレン、これらの共重合体のようなポリオレフィン系フィルム等の保護フィルムが積層された多層フィルム等を形成することができる。この際、これら保護フィルムの厚さも特に限定されず通常の厚さに成形することができる。
【００５７】
偏光フィルムに粘着剤層を形成する方法には特に制限はなく、この偏光フィルムの表面に直接バーコーター等を使用して上記粘着剤を塗布して乾燥させる方法、上記粘着剤を一旦剥離性基材表面に塗布して乾燥させた後、この剥離性基材表面に形成された粘着剤層を偏光フィルム表面に転写し、次いで熟成させる方法等を採用することができる。この場合、乾燥は２５〜１５０℃、２０〜９０％ＲＨで５分〜５時間が好ましく、熟成は２５〜１５０℃、２０〜９０％ＲＨで５分〜５時間が好ましい。
【００５８】
粘着剤層の厚さは特に制限されないが、通常０．０１〜１００μｍであることが好ましく、より好ましくは０．１〜５０μｍである。粘着剤層の厚さが上記範囲より小さいと粘着剤層としての効果が不十分となる場合があり、上記範囲より大きいと粘着剤層の効果が飽和し、コストが大きくなる場合がある。
【００５９】
このようにして得られた粘着剤層を有する偏光フィルム（粘着偏光板）には、保護層、反射層、位相差板、光視野角補償フィルム、輝度向上フィルム等の追加機能を提供する層を１種以上積層することができる。
【００６０】
粘着偏光板は、特に、通常の液晶表示装置全般に応用可能であり、その液晶パネルの種類は特に限られない。特に、本発明の粘着偏光板を、一対のガラス基板間に液晶が封入された液晶セルの片面又は両面に貼合した液晶パネルを含めて液晶表示装置を構成することが好ましい。
【００６１】
本発明の粘着剤は、上記した偏光フィルム以外に、産業用シート、特に反射シート、構造用粘着シート、写真用粘着シート、車線表示用粘着シート、光学用粘着製品、電子部品用等、用途に限らず使用できる。また、多層構造のラミネート製品、つまり一般商業用粘着シート製品、医療用パッチ、加熱活性用等、作用概念が同一である応用分野にも適用することができる。
【００６２】
本発明の粘着剤は、連結鎖に硫黄原子を含むイソシアネート基を有するシランカップリング剤を含む（メタ）アクリル系粘着剤であって、ガラス、ＩＴＯ等に貼り付け時に初期接着力は低いため、リワーク性に優れ、貼り付け後の湿熱処理後の接着力が十分に高いものとなり長期耐久性に優れる。
【実施例】
【００６３】
以下、実施例及び比較例を示して本発明をより詳しく説明するが、本発明はこれらの実施例に限定されるものではない。なお、下記例中、粘度、比重、屈折率は、２５℃において測定した値である。また、ＧＣはガスクロマトグラフィー、ＩＲは赤外吸収分光法の略であり、装置はＴｈｅｒｍｏ  ｓｉｅｎｔｉｆｉｃ製ＮＩＣＯＬＥＴ６７００を使用した。ＮＭＲは核磁気共鳴分光法の略であり、装置はＢｒｕｋｅｒ製ＡＶＡＮＣＥ４００Ｍを使用した。粘度は毛細管式動粘度計による２５℃における測定に基づく。
【００６４】
［実施例１］
撹拌機、還流冷却器、滴下ロート及び温度計を備えた１Ｌセパラブルフラスコにメルカプトプロピルトリメトキシシラン９８０ｇ（５モル）、２，２’−アゾビス（２−メチルブチロニトリル）２ｇを仕込み、９０℃に加熱した。その中にアリルイソシアネート４１５ｇ（５モル）を滴下した。反応により発熱が生じ、内温が９５℃を超えないように滴下速度を調整した。滴下終了後、９０℃にて１時間加熱撹拌し、ＧＣ測定により原料のメルカプトプロピルトリメトキシシラン由来のピークが消失したことを確認し、反応終了とした。得られた反応生成物は淡黄色液体、粘度３．８ｍｍ2／ｓ、比重１．１０、屈折率１．４６４であり、この反応物についてプロトンＮＭＲを測定したところ、下式（６）に帰属されるイソシアネート基含有有機ケイ素化合物であった。反応物のＩＲスペクトル、1Ｈ−ＮＭＲスペクトルを図１、図２に示す。
【００６５】
【化３６】
2016121075.tif 000037
【００６６】
［実施例２〜６］
実施例１で使用したメルカプトプロピルトリメトキシシランを別のメルカプト基含有有機ケイ素化合物に変更した他は、反応比など同じ条件として対応するイソシアネート基含有有機ケイ素化合物を得た。使用した原料と生成物を表１に示す。
【００６７】
【表１】
2016121075.tif 000038
【００６８】
［実施例７〜８］
実施例１で使用したアリルイソシアネートを別の不飽和炭素−炭素二重結合含有イソシアネート化合物に変更した他は、反応比など同じ条件として対応するイソシアネート基含有有機ケイ素化合物を得た。使用した原料と生成物を表２に示す。また、実施例７の生成物のＩＲスペクトル、1Ｈ−ＮＭＲスペクトルを図３、図４に示す。
【００６９】
【表２】
2016121075.tif 000039
【００７０】
接着性試験用ポリウレタンエラストマーの調製
数平均分子量１，０００のポリオキシテトラメチレングリコール１５０質量部、１，６−キシレングリコール１００質量部、水０．５質量部、ヘキサメチレンジイソシアネート２００質量部及びジメチルホルムアミド８００質量部を撹拌しつつ混合して９０℃に加熱し、そのまま２時間撹拌して反応させた後、ジブチルアミンを３質量部添加して反応を停止させ、次いで過剰量のアミンを無水酢酸で中和してポリウレタンエラストマーを得た。
【００７１】
プライマーの接着試験
ガラス板に対し本実施例又は比較例の有機ケイ素化合物を１０ｗｔ％含むトルエン溶液をプライマーとして刷毛で塗布し、８０℃で５分間乾燥した後、室温（２３℃）まで冷却し、更にポリウレタンエラストマーを刷毛で塗布して、１００℃で１０分間乾燥した。次いで、得られた塗膜に１ｍｍ間隔で縦横に切れ目を入れて１００個の碁盤目を形成させた後、セロハンテープで圧着してから剥離させて、剥離した碁盤目の数からプライマーのウレタン樹脂及び無機基材との接着性を評価した。実施例で得たプライマーに関してはいずれの基材の場合にも剥離した碁盤目はまったく無く、極めて接着性能が良好であった。結果を表３に示す。
【００７２】
【表３】
2016121075.tif 000040
【００７３】
比較例１：イソシアネートプロピルトリエトキシシラン
比較例２：イソシアネートプロピルトリメトキシシラン
【００７４】
［実施例９〜１６、比較例３〜７］
粘着剤試験用アクリル系ポリマーの調製
撹拌機、還流冷却器、滴下ロート及び温度計を備えた１Ｌセパラブルフラスコに、ｎ−ブチルアクリレート（ＢＡ）９８．１ｇ、４−ヒドロキシブチルアクリレート（４−ＨＢＡ）０．６ｇ、２−ヒドロキシエチルメタクリレート（２−ＨＥＭＡ）１．３ｇを納め、溶剤として酢酸エチル１００ｇを仕込み、溶解させた。その後、酸素を除去するために窒素ガスバブリングを１時間行い、反応系中を窒素置換して６２℃に保持した。この中に、撹拌しながら重合開始剤としてアゾビスイソブチロニトリルを０．０３ｇ投入し、６２℃で８時間反応させることでアクリル系ポリマー（ベースポリマー）である（メタ）アクリル系共重合体を得た。
【００７５】
粘着剤の調製
上記で得られた（Ａ）アクリル系ポリマー：（メタ）アクリル系共重合体１００質量部に対して、（Ｂ）接着性改質剤：、実施例１〜８で得られたシランカップリング剤又は比較例１〜２の有機ケイ素化合物、（Ｃ）架橋剤としてトリメチロールプロパントリレンジイソシアネート付加物（ＴＤＩ）を表４、５に示す配合組成でそれぞれ混合し、粘着剤実施例、比較例とした。
【００７６】
【表４】
2016121075.tif 000041
【００７７】
【表５】
2016121075.tif 000042
【００７８】
得られた粘着剤を離型紙にコーティングして乾燥した後、２５μｍの均一な粘着剤層を得た。このように製造された粘着剤層を、厚さ１８５μｍのヨード系偏光板に粘着加工した後、得られた偏光板を適切な大きさに切断し、各評価に使用した。
【００７９】
製造した偏光板のテストピースについては、以下に示す評価試験方法を通じて耐久信頼性、ガラス接着力、リワーク性、耐熱又は耐湿熱条件での接着力の変化について評価し、その結果を表６に示した。
【００８０】
評価試験
〈耐久性信頼性〉
粘着剤がコーティングされた偏光板（９０ｍｍ×１７０ｍｍ）をガラス基板（１１０ｍｍ×１９０ｍｍ×０．７ｍｍ）に両面で光学吸収軸がクロスされた状態で貼り付けた。この際、加えた圧力は約５ｋｇｆ／ｃｍ3であり、気泡や異物が生じないようにクリーンルームにて作業を行った。
【００８１】
この試験片の耐湿耐熱特性を評価するために、６０℃／９０％ＲＨの条件下で１，０００時間放置した後、気泡や剥離の生成の有無を確認した。耐熱特性は、８０℃／３０％ＲＨで１，０００時間放置した後、気泡や剥離の様子を観察した。なお、試験片の状態を評価する前に、室温（２３℃／６０％ＲＨ）で２４時間静置している。
耐久性評価についての評価基準は以下の通りである。
○：気泡や剥離現象無し
△：気泡や剥離現象僅かにあり
×：気泡や剥離現象多数有り
【００８２】
〈ガラス接着力〉
粘着剤がコーティングされた偏光板を、室温（２３℃／６０％ＲＨ）において７日間熟成させた後、該偏光板をそれぞれ１インチ×６インチサイズに切断し、２ｋｇのゴムローラーを使用して０．７ｍｍ厚の無アルカリガラスに貼り付けた。室温で１時間保管後、初期接着力を測定し、次いで５０℃で４時間エージングさせ、その後室温で１時間保管後、接着力を測定した。
【００８３】
〈リワーク性〉
粘着剤がコーティングされた偏光板（９０ｍｍ×１７０ｍｍ）をガラス基板（１１０ｍｍ×１９０ｍｍ×０．７ｍｍ）に貼り付けた後、室温（２３℃／６０％ＲＨ）で１時間放置後、５０℃×４時間エージングし、更に室温で１時間放冷した後、偏光板をガラスから剥離した。
偏光板やガラス板を破壊せず、粘着材をガラス表面に残さずに剥離可能か否かを基準とし、以下の通り評価した。
○：容易に再剥離可能
△：再剥離は若干困難（粘着剤がガラス表面に残存）
×：剥離不能、ガラス又は偏光板が破損
【００８４】
【表６】
2016121075.tif 000043
【００８５】
比較例３は接着性改質剤を含有せず、熱キュア後に十分な接着性が発現しない。比較例４、５は既存技術であるイソシアネートプロピル基含有シランカップリング剤を使用した場合であり、該化合物のイソシアネート基−シリル連結鎖がプロピレン基であり、分子全体の疎水性が低いことから初期接着力のリワーク性が発現するものの、樹脂とのなじみが相対的に不十分であるためキュア後の最終密着強度が不十分である。比較例６は使用する（Ｂ）成分が少なすぎるため効果が不十分である。一方、比較例６は（Ｂ）成分の使用量が多すぎるため初期から過剰な密着性が発現しリワーク性不十分となってしまった。
以上より、本発明の粘着剤が初期リワーク性に優れ、高温及び高温多湿処理することで十分なガラスとの接着力を発現し、長期的耐久性に優れた粘着剤であることを証明するものである。
【図１】
2016121075.tif 000050
【図２】
2016121075.tif 000051
【図３】
2016121075.tif 000052
【図４】
2016121075.tif 000053